(57)【特許請求の範囲】
【請求項１】
表面層及び中間層を含む、少なくとも一軸方向に延伸された熱収縮積層フィルムであって、
前記表面層が、少なくとも１種のポリエステル系樹脂を含み、
前記中間層が、１〜６０質量％の、ビニル芳香族炭化水素と共役ジエンからなるブロック共重合体（Ａ）と、ビニル芳香族炭化水素と共役ジエンからなるブロック共重合体（Ｂ）と、を含むブロック共重合体混合物と、４０〜９９質量％の、ビニル芳香族炭化水素と共役ジエンからなるブロック共重合体（Ｃ）と、を含み、
前記ブロック共重合体混合物は、５０〜８０質量％の前記ブロック共重合体（Ａ）と２０〜５０質量％の前記ブロック共重合体（Ｂ）と、を含み、
前記ブロック共重合体（Ａ）は、ビニル芳香族炭化水素含有量３０〜５０質量％と共役ジエン含有量５０〜７０質量％からなり、ＧＰＣ測定によるピーク分子量が３万〜７万であり、ビニル芳香族炭化水素重合体ブロックのピーク分子量を１万〜３万の範囲に少なくとも１つ有し、
前記ブロック共重合体（Ｂ）は、ビニル芳香族炭化水素含有量３０〜５０質量％と共役ジエン含有量５０〜７０質量％からなり、ＧＰＣ測定によるピーク分子量が７万を超え１３万以下であり、ビニル芳香族炭化水素重合体ブロックのピーク分子量を１万〜３万の範囲に少なくとも１つ有し、
ブロック共重合体混合物が、ブロック共重合体（Ａ）のＧＰＣ測定によるピーク分子量及びブロック共重合体（Ｂ）のＧＰＣ測定によるピーク分子量に由来するピークとして、３万〜７万と７万を超え１３万以下に１つずつのピークを有し、
前記ブロック共重合体（Ｃ）は、ビニル芳香族炭化水素含有量６０〜９５質量％と共役ジエン５〜４０質量％からなり、ＧＰＣ測定によるピーク分子量が３万〜５０万であり、ビニル芳香族炭化水素重合体ブロックのピーク分子量を１万〜１０万の範囲に少なくとも１つ有する、熱収縮積層フィルム。
【請求項２】
前記ブロック共重合体混合物が、５５〜７５質量％の前記ブロック共重合体（Ａ）と、２５〜４５質量％の前記ブロック共重合体（Ｂ）と、を含む、請求項１に記載の熱収縮積層フィルム。
【請求項３】
前記ブロック共重合体（Ｂ）が、ブロック共重合体（Ａ）から非ハロゲン系カップリング剤を用いて得られるブロック共重合体である、請求項１又は２に記載に記載の熱収縮積層フィルム。
【請求項４】
前記中間層が、中間層の全質量を１００質量％とした場合に、１〜５５質量％の前記ブロック共重合体混合物と、４０〜９７質量％の前記ブロック共重合体（Ｃ）と、を含み、
０．１〜２０質量％の、下記（ａ）〜（ｃ）からなる群から選ばれる少なくとも１種のビニル芳香族炭化水素系重合体をさらに含む、請求項１乃至３のいずれか一項に記載の熱収縮積層フィルム。
（ａ）スチレン系重合体
（ｂ）ビニル芳香族炭化水素と、脂肪族不飽和カルボン酸、脂肪族不飽和カルボン酸無水物及び脂肪族不飽和カルボン酸エステルから選ばれる少なくとも１種の脂肪族不飽和カルボン酸又はその誘導体との共重合体
（ｃ）ゴム変性スチレン系重合体
【請求項５】
前記ポリエステル系樹脂が、ジカルボン酸成分とジオール成分とから構成されたものであり、
前記ジカルボン酸成分と、前記ジオール成分とは、各々の総量（各１００モル％）に対して６０〜１００モル％の量で主成分をそれぞれ含み、その他の成分の合計量が、前記ジカルボン酸成分の総量（１００モル％）と前記ジオール成分の総量（１００モル％）との合計（２００モル％）に対して１０〜４０モル％である、請求項１乃至４のいずれか一項に記載の熱収縮積層フィルム。
【請求項６】
前記ジカルボン酸の主成分がテレフタル酸であり、前記ジオール成分の主成分がエチレングリコールであり、前記その他の成分が、１，４−シクロヘキサンジメタノールである、請求項５に記載の熱収縮積層フィルム。
【請求項７】
前記１，４−シクロヘキサンジメタノールの量が、前記ジカルボン酸成分総量（１００モル％）と前記ジオール成分の総量（１００モル％）との合計（２００モル％）に対して、１０〜４０モル％の範囲である、請求項５又は６に記載の熱収縮積層フィルム。
【請求項８】
前記中間層が、３〜３０質量％のポリエステル系樹脂をさらに含む、請求項１乃至７のいずれか一項に記載の熱収縮積層フィルム。
【請求項９】
表面層及び中間層を含む、少なくとも一軸方向に延伸された熱収縮積層フィルムの製造方法であって、
前記表面層が、少なくとも１種のポリエステル系樹脂を含み、
前記中間層が、１〜６０質量％の、ビニル芳香族炭化水素と共役ジエンからなるブロック共重合体（Ａ）と、ビニル芳香族炭化水素と共役ジエンからなるブロック共重合体（Ｂ）と、を含むブロック共重合体混合物と、４０〜９９質量％の、ビニル芳香族炭化水素と共役ジエンからなるブロック共重合体（Ｃ）と、を含み、
前記ブロック共重合体混合物は、５０〜８０質量％の前記ブロック共重合体（Ａ）と２０〜５０質量％の前記ブロック共重合体（Ｂ）と、を含み、
前記ブロック共重合体（Ａ）は、ビニル芳香族炭化水素含有量３０〜５０質量％と共役ジエン含有量５０〜７０質量％からなり、ＧＰＣ測定によるピーク分子量が３万〜７万であり、ビニル芳香族炭化水素重合体ブロックのピーク分子量を１万〜３万の範囲に少なくとも１つ有し、
前記ブロック共重合体（Ｂ）は、ビニル芳香族炭化水素含有量３０〜５０質量％と共役ジエン含有量５０〜７０質量％からなり、ＧＰＣ測定によるピーク分子量が７万を超え１３万以下であり、ビニル芳香族炭化水素重合体ブロックのピーク分子量を１万〜３万の範囲に少なくとも１つ有し、
前記ブロック共重合体（Ｃ）は、ビニル芳香族炭化水素含有量６０〜９５質量％と共役ジエン５〜４０質量％からなり、ＧＰＣ測定によるピーク分子量が３万〜５０万であり、ビニル芳香族炭化水素重合体ブロックのピーク分子量を１万〜１０万の範囲に少なくとも１つ有し、
ブロック共重合体（Ａ）とブロック共重合体（Ｂ）からブロック共重合体混合物を得る工程を含む、熱収縮積層フィルムの製造方法。
【請求項１０】
前記ブロック共重合体混合物が、５５〜７５質量％の前記ブロック共重合体（Ａ）と、２５〜４５質量％の前記ブロック共重合体（Ｂ）と、を含む、請求項９に記載の熱収縮積層フィルムの製造方法。
【請求項１１】
前記ブロック共重合体（Ｂ）が、ブロック共重合体（Ａ）から非ハロゲン系カップリング剤を用いて得られるブロック共重合体である、請求項９又は１０に記載に記載の熱収縮積層フィルムの製造方法。
【請求項１２】
前記中間層が、中間層の全質量を１００質量％とした場合に、１〜５５質量％の前記ブロック共重合体混合物と、４０〜９７質量％の前記ブロック共重合体（Ｃ）と、を含み、
０．１〜２０質量％の、下記（ａ）〜（ｃ）からなる群から選ばれる少なくとも１種のビニル芳香族炭化水素系重合体をさらに含む、請求項９乃至１１のいずれか一項に記載の熱収縮積層フィルムの製造方法。
（ａ）スチレン系重合体
（ｂ）ビニル芳香族炭化水素と、脂肪族不飽和カルボン酸、脂肪族不飽和カルボン酸無水物及び脂肪族不飽和カルボン酸エステルから選ばれる少なくとも１種の脂肪族不飽和カルボン酸又はその誘導体との共重合体
（ｃ）ゴム変性スチレン系重合体
【請求項１３】
前記ポリエステル系樹脂が、ジカルボン酸成分とジオール成分とから構成されたものであり、
前記ジカルボン酸成分と、前記ジオール成分とは、各々の総量（各１００モル％）に対して６０〜１００モル％の量で主成分をそれぞれ含み、その他の成分の合計量が、前記ジカルボン酸成分の総量（１００モル％）と前記ジオール成分の総量（１００モル％）との合計（２００モル％）に対して１０〜４０モル％である、請求項９乃至１２のいずれか一項に記載の熱収縮積層フィルムの製造方法。
【請求項１４】
前記ジカルボン酸の主成分がテレフタル酸であり、前記ジオール成分の主成分がエチレングリコールであり、前記その他の成分が、１，４−シクロヘキサンジメタノールである、請求項１３に記載の熱収縮積層フィルムの製造方法。
【請求項１５】
前記１，４−シクロヘキサンジメタノールの量が、前記ジカルボン酸成分総量（１００モル％）と前記ジオール成分の総量（１００モル％）との合計（２００モル％）に対して、１０〜４０モル％の範囲である、請求項１３又は１４に記載の熱収縮積層フィルムの製造方法。
【請求項１６】
前記中間層が、３〜３０質量％のポリエステル系樹脂をさらに含む、請求項９乃至１５のいずれか一項に記載の熱収縮積層フィルムの製造方法。
【発明の詳細な説明】
【技術分野】
【０００１】
本発明は、熱収縮積層フィルムに関する。
【背景技術】
【０００２】
ビニル芳香族炭化水素含有量が比較的高い、ビニル芳香族炭化水素と共役ジエンとからなるブロック共重合体は、透明性、耐衝撃性等の特性を利用して、射出成形用途や、シート、フィルム等の押し出し成形用途等に使用されている。
とりわけビニル芳香族炭化水素と共役ジエンとからなるブロック共重合体を用いた熱収縮性フィルムは、従来使用されている塩化ビニル樹脂における残留モノマーの問題や、可塑剤の残留及び焼却時の塩化水素の発生の問題もないため、食品包装やキャップシール、ラベル等に利用されている。
【０００３】
また、収縮ラベル用の熱収縮フィルムとしては、主にポリエステル系の熱収縮フィルムも用いられている。
ポリエステル系熱収縮フィルムは低温収縮性に優れており、自然収縮率も低く、剛性も良好であるが、収縮ムラ等の収縮仕上がり性が欠点である。
【０００４】
従来から、自然収縮性、低温収縮性、透明性、機械強度、包装機械適性等の特性を満足する熱収縮フィルムを得るために種々の検討がなされている。
【０００５】
特許文献１には、耐熱性、低温収縮性、耐溶剤性に優れると共に、低コストでベースフィルムの層間剥離が発生し難いシュリンクラベルとして、外面層がポリエステル系樹脂からなり、中間層がスチレン系樹脂とポリエステル系樹脂との複合樹脂からなる積層フィルムが開示されている。
特許文献２には、優れた耐破断性、剛性及び収縮仕上がり性を有し、かつ自然収縮及び層間剥離を抑えた熱収縮性積層フィルム（熱収縮積層フィルム）として、ポリエステル樹脂を主成分としてなる表面層（Ｓ層）、スチレン系樹脂を主成分としてなる中間層（Ｍ層）、接着性樹脂を主成分としてなる接着層（ＡＤ層）を有する積層フィルムが開示されている。
【０００６】
特許文献３には、低温収縮性、腰強さ、及び収縮仕上がり性に優れ、かつ再生添加が可能な、収縮ラベル等の用途に適した熱収縮性積層フィルムとして、ポリオレフィン系樹脂と、ポリ乳酸系樹脂と、調整剤とからなる混合樹脂組成物を主成分としてなる（Ｉ）層と、ポリ乳酸系樹脂を主成分としてなる（ＩＩ）層からなる積層フィルムを少なくとも一方向に延伸してなる積層フィルムが開示され、特許文献４には、優れた耐磨耗性を有する熱収縮性多層フィルム及び該フィルムを基材となる熱収縮性多層ラベルとして、耐磨耗層、ポリエステル系樹脂を含有する表面層、ポリスチレン系樹脂を含有する中間層、ポリエステル系樹脂を含有する裏面層をこの順に積層することを特徴とする熱収縮性多層フィルムが開示されている。
【０００７】
特許文献５には、熱収縮特性、透明性、常温における層間接着に優れ、高温で処理しても剥離しにくく、かつ、加工時等にフィルムを折り曲げた際に生じる白化を抑制した熱収縮性積層フィルムとして、表層としてポリエステル系樹脂を含有する樹脂組成物、中間層、接着層としてポリエステル系樹脂とポリスチレン系樹脂の組成比が異なる組成物を用いた熱収縮性多層フィルムが開示されている。
【先行技術文献】
【特許文献】
【０００８】
【特許文献１】特開２００４−１７０７１５号公報
【特許文献２】特開２００６−３１５４１６号公報
【特許文献３】特開２００８−４４３６５号公報
【特許文献４】特開２００９−１５４５００号公報
【特許文献５】特開２０１０−２６４６５７号公報
【発明の概要】
【発明が解決しようとする課題】
【０００９】
しかしながら、上述したような従来の熱収縮積層フィルムは、いずれにおいても、低温収縮性、剛性、低温伸び、透明性及び剥離強度において未だ改良の余地があり、収縮包装、収縮結束包装及び収縮ラベル等に用いる熱収縮積層フィルムとして、十分な特性を有していない。
【００１０】
本発明が解決しようとする課題は、低温収縮性、剛性、低温伸び、透明性及び剥離強度に優れる熱収縮積層フィルムを提供することである。
【課題を解決するための手段】
【００１１】
本発明者らは、上述したような熱収縮性フィルムに関する従来技術の課題を解決するために鋭意検討を重ねた結果、熱収縮積層フィルムの中間層として特定のブロック共重合体混合物と特定のブロック共重合体を使用し、かつその表面層としてポリエステル系樹脂を使用した熱収縮積層フィルムが、上記課題を解決し得ることを見出し、本発明を完成した。
【００１２】
すなわち本発明は下記の通りである。
［１］
表面層及び中間層を含む、少なくとも一軸方向に延伸された熱収縮積層フィルムであって、
前記表面層が、少なくとも１種のポリエステル系樹脂を含み、
前記中間層が、１〜６０質量％の、ビニル芳香族炭化水素と共役ジエンからなるブロック共重合体（Ａ）と、ビニル芳香族炭化水素と共役ジエンからなるブロック共重合体（Ｂ）と、を含むブロック共重合体混合物と、４０〜９９質量％の、ビニル芳香族炭化水素と共役ジエンからなるブロック共重合体（Ｃ）と、を含み、
前記ブロック共重合体混合物は、５０〜８０質量％の前記ブロック共重合体（Ａ）と２０〜５０質量％の前記ブロック共重合体（Ｂ）と、を含み、
前記ブロック共重合体（Ａ）は、ビニル芳香族炭化水素含有量３０〜５０質量％と共役ジエン含有量５０〜７０質量％からなり、ＧＰＣ測定によるピーク分子量が３万〜７万であり、ビニル芳香族炭化水素重合体ブロックのピーク分子量を１万〜３万の範囲に少なくとも１つ有し、
前記ブロック共重合体（Ｂ）は、ビニル芳香族炭化水素含有量３０〜５０質量％と共役ジエン含有量５０〜７０質量％からなり、ＧＰＣ測定によるピーク分子量が７万を超え１３万以下であり、ビニル芳香族炭化水素重合体ブロックのピーク分子量を１万〜３万の範囲に少なくとも１つ有し、
前記ブロック共重合体（Ｃ）は、ビニル芳香族炭化水素含有量６０〜９５質量％と共役ジエン５〜４０質量％からなり、ＧＰＣ測定によるピーク分子量が３万〜５０万であり、ビニル芳香族炭化水素重合体ブロックのピーク分子量を１万〜１０万の範囲に少なくとも１つ有する、熱収縮積層フィルム。
［２］
前記ブロック共重合体混合物が、５５〜７５質量％の前記ブロック共重合体（Ａ）と、２５〜４５質量％の前記ブロック共重合体（Ｂ）と、を含む、［１］に記載の熱収縮積層フィルム。
［３］
前記ブロック共重合体（Ｂ）が、ブロック共重合体（Ａ）から非ハロゲン系カップリング剤を用いて得られるブロック共重合体である、［１］又は［２］に記載に記載の熱収縮積層フィルム。
［４］
前記中間層が、０．１〜８０質量％の、下記（ａ）〜（ｃ）からなる群から選ばれる少なくとも１種のビニル芳香族炭化水素系重合体をさらに含む、［１］乃至［３］のいずれかに記載の熱収縮積層フィルム。
（ａ）スチレン系重合体
（ｂ）ビニル芳香族炭化水素と、脂肪族不飽和カルボン酸、脂肪族不飽和カルボン酸無水物及び脂肪族不飽和カルボン酸エステルから選ばれる少なくとも１種の脂肪族不飽和カルボン酸又はその誘導体との共重合体
（ｃ）ゴム変性スチレン系重合体
［５］
前記ポリエステル系樹脂が、ジカルボン酸成分とジオール成分とから構成されたものであり、
前記ジカルボン酸成分と、前記ジオール成分とは、各々の総量（各１００モル％）に対して６０〜１００モル％の量で主成分をそれぞれ含み、その他の成分の合計量が、前記ジカルボン酸成分の総量（１００モル％）と前記ジオール成分の総量（１００モル％）との合計（２００モル％）に対して１０〜４０モル％である、［１］乃至［４］のいずれかに記載の熱収縮積層フィルム。
［６］
前記ジカルボン酸の主成分がテレフタル酸であり、前記ジオール成分の主成分がエチレングリコールであり、前記その他の成分が、１，４−シクロヘキサンジメタノールである、［５］に記載の熱収縮積層フィルム。
［７］
前記１，４−シクロヘキサンジメタノールの量が、前記ジカルボン酸成分総量（１００モル％）と前記ジオール成分の総量（１００モル％）との合計（２００モル％）に対して、１０〜４０モル％の範囲である、［５］又は［６］に記載の熱収縮積層フィルム。
［８］
前記中間層が、３〜３０質量％のポリエステル系樹脂をさらに含む、［１］乃至［７］のいずれかに記載の熱収縮積層フィルム。
【発明の効果】
【００１３】
本発明によれば、低温収縮性、剛性、低温伸び、透明性及び剥離強度に優れる熱収縮積層フィルムを提供することができる。
【発明を実施するための形態】
【００１４】
以下、本発明を実施するための形態（以下、「本実施形態」と言う。）について、以下詳細に説明する。なお、本発明は、以下の実施形態に限定されるものではなく、その要旨の範囲内で種々変形して実施することができる。
【００１５】
〔熱収縮積層フィルム〕
本実施形態の熱収縮積層フィルムは、表面層及び中間層を含む、少なくとも一軸方向に延伸された熱収縮積層フィルムであって、
前記表面層が、少なくとも１種のポリエステル系樹脂を含み、
前記中間層が、１〜６０質量％の、ビニル芳香族炭化水素と共役ジエンからなるブロック共重合体（Ａ）と、ビニル芳香族炭化水素と共役ジエンからなるブロック共重合体（Ｂ）と、を含むブロック共重合体混合物と、４０〜９９質量％の、ビニル芳香族炭化水素と共役ジエンからなるブロック共重合体（Ｃ）と、を含み、
前記ブロック共重合体混合物は、５０〜８０質量％の前記ブロック共重合体（Ａ）と２０〜５０質量％の前記ブロック共重合体（Ｂ）と、を含み、
前記ブロック共重合体（Ａ）は、ビニル芳香族炭化水素含有量３０〜５０質量％と共役ジエン含有量５０〜７０質量％からなり、ＧＰＣ測定によるピーク分子量が３万〜７万であり、ビニル芳香族炭化水素重合体ブロックのピーク分子量を１万〜３万の範囲に少なくとも１つ有し、
前記ブロック共重合体（Ｂ）は、ビニル芳香族炭化水素含有量３０〜５０質量％と共役ジエン含有量５０〜７０質量％からなり、ＧＰＣ測定によるピーク分子量が７万を超え１３万以下であり、ビニル芳香族炭化水素重合体ブロックのピーク分子量を１万〜３万の範囲に少なくとも１つ有し、
前記ブロック共重合体（Ｃ）は、ビニル芳香族炭化水素含有量６０〜９５質量％と共役ジエン５〜４０質量％からなり、ＧＰＣ測定によるピーク分子量が３万〜５０万であり、ビニル芳香族炭化水素重合体ブロックのピーク分子量を１万〜１０万の範囲に少なくとも１つ有する、熱収縮積層フィルムである。
【００１６】
本実施形態の熱収縮積層フィルムは、低温収縮性、剛性、低温伸び、透明性に優れ、とりわけフィルムの中間層と表面層との剥離強度が大きいことから、外部応力による剥離が起こりにくいフィルムである。そして、本実施形態の熱収縮積層フィルムは、低温収縮性、剛性、低温伸び、透明性及び剥離強度に優れるため、収縮包装、収縮結束包装及び収縮ラベル等として好適に用いることのできる熱収縮積層フィルムである。
【００１７】
本実施形態の熱収縮積層フィルムは、以下に記載するような中間層及び表面層を含むフィルムであって、かつ少なくとも一軸方向に延伸されたフィルムである。
かかるフィルムとしては、主収縮方向における８０℃温水中の１０秒間における熱収縮率が３０％以上であることが好ましく、４０％以上であることがより好ましい。
本実施形態において、「主収縮方向」とは、熱収縮積層フィルムの横方向、縦方向のうち、収縮率のうち大きい方向を言うものとする。また、主収縮方向は、少なくとも一軸方向に延伸される延伸倍率の大きい方の方向である。
本実施形態において、熱収縮率は、以下の実施例に記載する方法により測定することができる。
【００１８】
（表面層）
本実施形態の熱収縮積層フィルムを構成する表面層は、少なくとも１種のポリエステル系樹脂を含む。
ポリエステル系樹脂は、フィルムに剛性、低温伸びを付与し、及び、低温収縮を付与しつつ自然収縮を抑える。
【００１９】
表面層に含まれるポリエステル系樹脂としては、ジカルボン酸成分とジオール成分から構成されたものが好ましい。
ジカルボン酸成分としては、例えば、テレフタル酸、イソフタル酸、２，６−ナフタレンジカルボン酸、１，４−シクロヘキサンジカルボン酸、コハク酸、グルタル酸、アジピン酸、スベリン酸、アゼライン酸、セバシン酸等が挙げられる。
ジオール成分としては、例えば、エチレングリコール、１，２−プロピレングリコール、１，４−ブタンジオール、１，５−ペンタンジオール、１，６−ヘキサンジオール、ネオペンチルグリコール、ジエチレングリコール、トリエチレングリコール、ポリエチレングリコール、ポリテトラメチレングリコール、１，４−シクロヘキサンジメタノール等が挙げられる。
ポリエステル系樹脂は、テレフタル酸とエチレングリコールから構成されたものが好ましい。
ポリエステル系樹脂は単体に限られず、２種類以上のポリエステル系樹脂のブレンドであってもよい。
【００２０】
得られるポリエステル系樹脂の結晶性が低くなるため、ジカルボン酸成分及び／又はジオール成分を混合物系にすることが好適である。
ポリエステル系樹脂が混合物系である場合、ジカルボン酸成分とジオール成分とは、各々の総量（各１００モル％）に対して６０〜１００モル％の量で主成分としてジカルボン酸成分とジオール成分とをそれぞれ１種含み、主成分の長所を活かし、また、結晶化度を低くするためには、当該主成分以外のその他の成分の合計量が、ジカルボン酸成分の総量（１００モル％）とジオール成分の総量（１００モル％）の合計（２００モル％）に対して１０〜４０モル％であることが好ましく、２０〜３５モル％であることがより好ましい。
【００２１】
中でも、ジカルボン酸成分が混合物系である場合、主成分としてテレフタル酸を使用し、その他の成分として、イソフタル酸、１，４−シクロヘキサンジカルボン酸、コハク酸、及びアジピン酸からなる群から選ばれる少なくとも１種を使用することが好ましい。
ジオール成分が混合物系である場合、主成分としてエチレングリコールを使用し、その他の成分として、１，４−ブタンジオール、ネオペンチルグリコール、ジエチレングリコール、ポリテトラメチレングリコール、及び１，４−シクロヘキサンジメタノールからなる群から選ばれる少なくとも１種を使用することが好ましく、１，４−シクロヘキサンジメタノールを使用することがより好ましい。
【００２２】
ポリエステル系樹脂としては、ジカルボン酸成分がテレフタル酸であり、かつ、ジオール成分の主成分がエチレングリコールであり、その他の成分が１，４−シクロヘキサンジメタノールであることが好ましい。
この場合、１，４−シクロヘキサンジメタノールの量は、合計２００モル％に対して、１０〜４０モル％であることが好ましく、２０〜３５モル％であることがより好ましい。
かかる量範囲でエチレングリコールと１，４−シクロヘキサンジメタノールとを使用することにより、得られるポリエステル系樹脂の結晶性がほとんどなくなり、かつ耐破断性も向上される。
このようなポリエステル系樹脂として、例えば、市販されている「ＰＥＴＧ６７６３」（イーストマンケミカル社製）、及び、「ＳＫＹＲＥＥＮ  ＰＥＴＧ」（ＳＫケミカル社製）等が挙げられる。
【００２３】
表面層を構成する組成物を製造する方法については、特に制限されるものではなく、公知の方法を利用できる。
例えば、オープンロール、バンバリーミキサー、単軸スクリュー押出機、２軸スクリュー押出機、コニーダ、多軸スクリュー押出機等の一般的な混和機を用いた溶融混練方法、各成分を溶解又は分散混合後、溶剤を加熱除去する方法等が適用できる。
特に、押出機による溶融混練法が、生産性、良混練性の観点から好ましい。
【００２４】
（中間層）
【００２５】
本実施形態の熱収縮積層フィルムは、中間層、表面層の順に積層されるフィルムである。
本実施形態の熱収縮積層フィルムを構成する中間層は、ビニル芳香族炭化水素と共役ジエンからなるブロック共重合体（Ａ）と、ビニル芳香族炭化水素と共役ジエンからなるブロック共重合体（Ｂ）と、を含むブロック共重合体混合物と、ビニル芳香族炭化水素と共役ジエンからなるブロック共重合体（Ｃ）と、を含む。
ブロック共重合体混合物を１〜６０質量％、ブロック共重合体（Ｃ）を４０〜９９質量％、好ましくはブロック共重合体混合物を３〜５５質量％、ブロック共重合体（Ｃ）を４５〜９７質量％、より好ましくはブロック共重合体混合物を５〜５０質量％、ブロック共重合体（Ｃ）を５０〜９５質量％含む。
中間層を構成するブロック共重合体混合物とブロック共重合体（Ｃ）をかかる含有量で中間層に含むことにより、剛性と低温伸びに優れる熱収縮積層フィルムとすることができる。
【００２６】
ブロック共重合体混合物中において、ブロック共重合体（Ａ）を５０〜８０質量％、ブロック共重合体（Ｂ）を２０〜５０質量％含む。
好ましくは、ブロック共重合体混合物中において、ブロック共重合体（Ａ）を５５〜７５質量％、ブロック共重合体（Ｂ）を２５〜４５質量％含む。
ブロック共重合体（Ａ）とブロック共重合体（Ｂ）をかかる含有量で中間層に含むことにより、表面層と中間層の層間剥離強度に優れる熱収縮積層フィルムとすることができる。
【００２７】
ブロック共重合体（Ａ）は、ビニル芳香族炭化水素含有量３０〜５０質量％と、共役ジエン含有量５０〜７０質量％からなる重合体である。
好ましくはビニル芳香族炭化水素含有量が３２〜４８質量％、共役ジエン含有量が５２〜６８質量％であり、ビニル芳香族炭化水素含有量と共役ジエン含有量とがかかる範囲内にあることにより、表面層と中間層の層間剥離強度と低温伸びに優れる熱収縮積層フィルムとすることができる。
【００２８】
ブロック共重合体（Ａ）のＧＰＣ測定によるピーク分子量は３万〜７万であり、好ましくは３．５万〜６．５万であり、ビニル芳香族炭化水素重合体ブロックのピーク分子量は１万〜３万、好ましくは１万〜２．７万、より好ましくは１．２万〜２．５万の範囲に少なくとも１つ有する。
【００２９】
ブロック共重合体（Ｂ）は、ビニル芳香族炭化水素含有量３０〜５０質量％と、共役ジエン含有量５０〜７０質量％からなる重合体である。
好ましくはビニル芳香族炭化水素含有量が３２〜４８質量％、共役ジエン含有量が５２〜６８質量％であり、ビニル芳香族炭化水素含有量と共役ジエン含有量とがかかる範囲内にあることにより、表面層と中間層の層間剥離強度と低温伸びに優れる熱収縮積層フィルムとすることができる。
【００３０】
ブロック共重合体（Ｂ）のＧＰＣ測定によるピーク分子量は７万を超え１３万以下であり、好ましくは７．５万〜１２．５万であり、ビニル芳香族炭化水素重合体ブロックのピーク分子量は１万〜３万、好ましくは１万〜２．７万、より好ましくは１．２万〜２．５万の範囲に少なくとも１つ有する。
【００３１】
ブロック共重合体（Ａ）のＧＰＣ測定によるピーク分子量が３万〜７万であり、ビニル芳香族炭化水素重合体ブロックのピーク分子量が１万〜３万の範囲に少なくとも１つ有し、ブロック共重合体（Ｂ）のＧＰＣ測定によるピーク分子量が７万を超え１３万以下であり、ビニル芳香族炭化水素重合体ブロックのピーク分子量が１万〜３万の範囲に少なくとも１つ有するブロック共重合体混合物とすることによってフィルムの製膜性及び表面層と中間層の層間剥離強度に優れる熱収縮積層フィルムとすることができる。
【００３２】
ブロック共重合体（Ａ）及びブロック共重合体（Ｂ）のピーク分子量はＧＰＣ測定により求めることができる。
具体的には、ブロック共重合体（Ａ）又はブロック共重合体（Ｂ）をＧＰＣにかけてＧＰＣ曲線を得た後、単分散ポリスチレンをＧＰＣにかけてそのピークカウント数と分子量から作成した検量線を用いて、常法（「ゲルパーミエーションクロマトグラフィー」、81〜85頁（１９７６年、日本国丸善株式会社発行）に従って算出することによって、ピーク分子量を求めることができる。
ピーク分子量とは、分子量分布曲線における横軸を分子量とした時の縦軸の高さの変化量の第１次微分値が零となる分子量を意味する。
ブロック共重合体（Ａ）及びブロック共重合体（Ｂ）のビニル芳香族炭化水素重合体ブロックのピーク分子量は、四酸化オスミウムを触媒として、ジ・ターシャリーブチルハイドロパーオキサイドによりブロック共重合体を酸化分解する方法〔Ｉ．Ｍ．ＫＯＬＴＨＯＦＦ，ｅｔ ａｌ．，Ｊ．Ｐｏｌｙｍ．Ｓｃｉ．１，４２９（１９４６）に記載の方法〕により得たビニル芳香族炭化水素重合体ブロック成分を試料とする以外は前述と同様にゲルパーミエーションクロマトグラフィー（ＧＰＣ）で分析することにより求めることができる。
【００３３】
ブロック共重合体（Ａ）及びブロック共重合体（Ｂ）は、それぞれ、例えば、炭化水素溶媒中で、有機リチウム化合物をアニオン重合開始剤としてビニル芳香族炭化水素を重合させ、次いで、得られた重合体とブタジエンを重合させ、更に場合によりこれらの操作を繰り返す方法により製造することができる。
ブロック共重合体のピーク分子量は、有機リチウム化合物量を制御することにより調整することができる。
【００３４】
ブロック共重合体混合物は、２種類のブロック共重合体（Ａ）及びブロック共重合体（Ｂ）を混合させることにより得ることができる。
かかる混合方法としては、それぞれの重合反応終了後、反応溶液を混合して、水、アルコール、酸等を添加して活性種を失活させ、又は、それぞれの重合反応終了後、反応溶液を別々に失活させ、混合して、得られた混合溶液を、例えばスチームストリッピング等を行って重合溶媒を分離し、乾燥する方法が挙げられる。
ブロック共重合体（Ａ）及びブロック共重合体（Ｂ）をそれぞれの反応溶液から個別に重合溶媒を分離、乾燥して得られたブロック共重合体をロール等でブレンドして得る方法も挙げられる。
【００３５】
ブロック共重合体混合物は以下の方法によっても得ることができる。
ブロック共重合体（Ａ）を重合した後、重合系内に適当なカップリング剤を有機リチウム化合物に対して、所定量添加することにより得られる共重合体生成物をブロック共重合体（Ｂ）とし、得られたブロック共重合体（Ｂ）をブロック共重合体（Ａ）と混合することにより得ることができる。
かかる方法により得られるブロック共重合体混合物は、ビニル芳香族炭化水素を主体とする重合体ブロック部分の分子量及び分子量分布がブロック共重合体（Ａ）とブロック共重合体（Ｂ）でまったく同じになるため、表面層と中間層の層間剥離強度に優れる熱収縮積層フィルムとすることができる。
【００３６】
ブロック共重合体（Ａ）及びブロック共重合体（Ｂ）は、後述するブロック共重合体（Ｃ）と同様に従来公知の方法により製造でき、ビニル芳香族炭化水素の種類、共役ジエンの種類、炭化水素溶媒の種類、有機リチウム化合物の種類並びに極性化合物及びランダム化剤の種類等についてもブロック共重合体（Ｃ）と同様のものが使用できる。
【００３７】
ブロック共重合体（Ｂ）がブロック共重合体（Ａ）をカップリング反応することによって得られる場合、カップリング剤としては、例えば２官能性の、ジグリシジルエーテル、ジ（グリシジルオキシ）（メチル）フェニルシランのようなエポキシ化合物、ジメチルジメトキシシラン、ジメチルジエトキシシラン、トリメトキシメチルシラン、トリエトキシシラン、テトラメトキシシラン、テトラエトキシシランのようなアルコキシケイ素化合物、安息香酸メチル、安息香酸エチルのようなエステル化合物、ジビニルベンゼン等のようなビニルアレン類、ジクロルジメチルシラン、フェニルメチルジクロロシランのようなハロゲン化ケイ素化合物、ジクロロジメチルスズ、テトラクロロスズのようなスズ化合物、テトラクロロシランのようなケイ素化合物、等が挙げられる。
中でも、２官能カップリング剤が好適に用いられ、また、加工時の加熱変色性の観点から、非ハロゲン系カップリング剤を用いることが好ましい。
カップリング剤は、１種のみを用いてもよく、２種以上を混合して使用してもよい。
【００３８】
ブロック共重合体（Ｃ）は、ビニル芳香族炭化水素含有量６０〜９５質量％と、共役ジエン含有量５〜４０質量％からなる重合体である。
好ましくはビニル芳香族炭化水素含有量６３〜９５質量％、共役ジエン含有量５〜３７質量％であり、ビニル芳香族炭化水素含有量と共役ジエン含有量とがかかる範囲内にあることにより、低温伸びと剛性のバランス性能が良好で、透明性に優れる熱収縮積層フィルムとすることができる。
【００３９】
ブロック共重合体（Ｃ）のＧＰＣ測定によるピーク分子量は３万〜５０万であり、好ましくは５万〜４０万であり、ビニル芳香族炭化水素重合体ブロックのピーク分子量は１万〜１０万、好ましくは１．３万〜８万の範囲に少なくとも１つ有する。
ブロック共重合体（Ｃ）のピーク分子量がかかる範囲内にあることにより、機械的強度に優れた構成材料とすることができ、ビニル芳香族炭化水素重合体ブロックのピーク分子量がかかる範囲内であることにより、剛性と低温伸びに優れる熱収縮積層フィルムとすることができ、成形加工性と透明性も良好なものとなる。
【００４０】
ブロック共重合体（Ｃ）中に組み込まれているビニル芳香族炭化水素重合体ブロックのブロック率は、１０〜９８質量％が好ましく、１５〜９５質量％がより好ましく、２０〜９０質量％がさらに好ましい。
ブロック率が１０〜９８質量％であることにより、本実施形態の熱収縮積層フィルムの剛性と低温伸びのバランスが優れたものとなる。
ビニル芳香族炭化水素ブロックのブロック率は、ブロック共重合体の製造時において、少なくとも一部のビニル芳香族炭化水素と共役ジエンとが共重合する工程におけるビニル芳香族炭化水素と共役ジエンの質量比、重合反応性比等を調整することにより制御できる。
【００４１】
具体的な方法としては、（イ）ビニル芳香族炭化水素と共役ジエンとの混合物を連続的に重合系に供給して重合する、及び／又は、（ロ）極性化合物及び／又はランダム化剤を使用してビニル芳香族炭化水素と共役ジエンとを共重合する、等の方法が挙げられる。
【００４２】
極性化合物及びランダム化剤としては、例えば、テトラヒドロフラン、ジエチレングリコールジメチルエーテル、ジエチレングリコールジブチルエーテル等のエーテル類、トリエチルアミン、テトラメチルエチレンジアミン等のアミン類；チオエーテル類；ホスフィン類；ホスホルアミド類；アルキルベンゼンスルホン酸塩；カリウムやナトリウムのアルコキシド等が挙げられる。
【００４３】
ブロック共重合体（Ｃ）のビニル芳香族炭化水素重合体ブロックのブロック率は、四酸化オスミウムを触媒として、ジ・ターシャリーブチルハイドロパーオキサイドによりブロック共重合体を酸化分解する方法〔Ｉ．Ｍ．ＫＯＬＴＨＯＦＦ，ｅｔ ａｌ．，Ｊ．Ｐｏｌｙｍ．Ｓｃｉ．１，４２９（１９４６）に記載の方法〕により得たビニル芳香族炭化水素重合体ブロック成分（但し平均重合度が約３０以下のビニル芳香族炭化水素重合体成分は除かれている）を定量し、下記の式により算出することができる。
ブロック共重合体中のビニル芳香族
炭化水素重合体ブロックの質量
ブロック率（％）＝  ――――――――――――――――――――――  ×１００
ブロック共重合体中の全ビニル
芳香族炭化水素の質量
【００４４】
ブロック共重合体（Ｃ）として、ビニル芳香族炭化水素含有量６０〜９５質量％と共役ジエン５〜４０質量％からなり、ＧＰＣ測定によるピーク分子量が３万〜５０万であり、ビニル芳香族炭化水素重合体ブロックのピーク分子量を１万〜１０万の範囲に少なくとも１つ有し、ブロック共重合体であれば特に限定されるものではないが、以下のようなブロック共重合体であることが好ましい。
【００４５】
ブロック共重合体（Ｃ）は、ビニル芳香族炭化水素を主体とする重合体ブロックＡの少なくとも１個と、共役ジエンの重合体ブロックＢの少なくとも１個と、からなるブロック共重合体を含んでいてもよい。
ビニル芳香族炭化水素を主体とする重合体ブロックＡとして、「主体とする」とは、ビニル芳香族炭化水素を９０質量％を超えて含むことを意味し、かかる重合体ブロックＡとしては、ビニル芳香族炭化水素単独重合体ブロック、又はビニル芳香族炭化水素を９０質量％を超えて含有する、ビニル芳香族炭化水素と共役ジエンとの共重合体ブロックが挙げられる。
共役ジエンの重合体ブロックＢとしては、ビニル芳香族炭化水素を１０〜９０質量％含有する、ビニル芳香族炭化水素と共役ジエンとの共重合体ブロック、又は共役ジエン単独重合体ブロックが挙げられる。
【００４６】
ビニル芳香族炭化水素を主体とする重合体ブロックＡ及び共役ジエンの重合体ブロックＢ中に、ビニル芳香族炭化水素と共役ジエンとのランダム共重合体部分が存在する場合、共重合されているビニル芳香族炭化水素は、重合体ブロックＡ又は重合体ブロックＢ中に均一に分布していても、テーパー（漸減）状に分布していてもよい。
ビニル芳香族炭化水素と共役ジエンとのランダム共重合体部分は、ビニル芳香族炭化水素が均一に分布している部分及び／又はテーパー状に分布している部分が複数個共存してもよい。
【００４７】
ブロック共重合体（Ｃ）が、重合体ブロックＡ及び重合体ブロックＢの一方又は双方において複数個からなる場合には、複数個の重合体ブロック同士は分子量、組成、種類等が互いに異なるものであってもよい。
【００４８】
ブロック共重合体（Ｃ）は、従来公知の方法により合成することができるが、例えば、特公昭３６−１９２８６号公報、特公昭４３−１７９７９号公報、特公昭４８−２４２３号公報、特公昭４９−３６９５７号公報、特公昭５７−４９５６７号公報、特公昭５８−１１４４６号公報等に開示されている、炭化水素溶剤中で有機リチウム化合物等のアニオン重合開始剤を用いてビニル芳香族炭化水素と共役ジエンをブロック共重合する方法により合成することができる。
【００４９】
ブロック共重合体（Ｃ）のポリマー構造としては、例えば、下記（ｉ）〜（ｉｉｉ）のような線状ブロック共重合体が挙げられる。
Ａ−（Ｂ−Ａ）n・・・（ｉ）
Ａ−（Ｂ−Ａ）n−Ｂ・・・（ｉｉ）
Ｂ−（Ａ−Ｂ）n+1・・・（ｉｉｉ）
ここで、Ａはビニル芳香族炭化水素を主体とする重合体ブロックＡであり、Ｂは共役ジエンの重合体ブロックＢである。
重合体ブロックＡと重合体ブロックＢとの境界は、必ずしも明瞭に区別される必要はない。
ｎは１以上の整数であり、一般的には１〜５である。
また、ブロック共重合体（Ｃ）のポリマー構造は、上記線状ブロック共重合体のほか、下記（ｉｖ）〜（ｖｉｉ）のような構造のものも挙げられる。
［（Ａ−Ｂ）k］m−Ｘ・・・（ｉｖ）
［（Ａ−Ｂ）k−Ａ］m−Ｘ・・・（ｖ）
［（Ｂ−Ａ）k］m−Ｘ・・・（ｖｉ）
［（Ｂ−Ａ）k−Ｂ］m−Ｘ・・・（ｖｉｉ）
ここで、Ａ、Ｂは、式（ｉ）〜（ｉｉｉ）と同様であり、ｋ及びｍは１以上の整数であり、一般的には１〜５である。
Ｘは、例えば、四塩化ケイ素、四塩化スズ等のカップリング剤の残基、又は多官能有機リチウム化合物等のアニオン重合開始剤の残基を示し、ブロック共重合体としては、ラジアルブロック共重合体又はこれらのブロック共重合体の任意のポリマー構造の混合物が使用できる。
【００５０】
ビニル芳香族炭化水素としては、例えば、スチレン、ｏ−メチルスチレン、ｐ−メチルスチレン、ｐ−ｔｅｒｔ−ブチルスチレン、１，３−ジメチルスチレン、α−メチルスチレン、ビニルナフタレン、ビニルアントラセン、１，１−ジフェニルエチレン等が挙げられ、スチレンが好ましい。
ビニル芳香族炭化水素は、１種のみを用いてもよく、２種以上を混合して使用してもよい。
【００５１】
共役ジエンとしては、１対の共役二重結合を有するジオレフィンであり、例えば、１，３−ブタジエン、２−メチル−１，３−ブタジエン（イソプレン）、２，３−ジメチル−１，３−ブタジエン、１，３−ペンタジエン、１，３−ヘキサジエン等が挙げられ、１，３−ブタジエン、イソプレンが好ましい。
共役ジエンは、１種のみを用いてもよく、２種以上を混合して使用してもよい。
【００５２】
共役ジエンとして、１,３−ブタジエンとイソプレンとを併用する場合、１，３−ブタジエンとイソプレンとの全質量に対してイソプレンは１０質量％以上であることが好ましく、２５質量％以上であることがより好ましく、４０質量％以上であることがさらに好ましい。
イソプレンが１０質量％以上であると、高温での成形加工時等に熱分解を起こさず分子量が低下しないため外観特性や機械的強度のバランス性能の良好なブロック共重合体とすることができる。
【００５３】
ブロック共重合体（Ｃ）を製造する際には、炭化水素溶媒中で、アニオン重合開始剤を用いて反応させることが好ましい。
【００５４】
アニオン重合開始剤としては、有機リチウム化合物を用いることができ、例えば、有機モノリチウム化合物、有機ジリチウム化合物、有機ポリリチウム化合物等が挙げられ、具体的には、エチルリチウム、ｎ−プロピルリチウム、イソプロピルリチウム、ｎ−ブチルリチウム、ｓｅｃ−ブチルリチウム、ｔｅｒｔ−ブチルリチウム、ヘキサメチレンジリチウム、ブタジエニルジリチウム、イソプレニルジリチウム等が挙げられる。
アニオン重合開始剤は、１種のみを用いてもよく、２種以上を混合して使用してもよい。
【００５５】
炭化水素溶媒としては、例えば、ブタン、ペンタン、ヘキサン、イソペンタン、ヘプタン、オクタン等の脂肪族炭化水素；シクロペンタン、メチルシクロペンタン、シクロヘキサン、メチルシクロヘキサン、エチルシクロヘキサン等の脂環式炭化水素；ベンゼン、トルエン、エチルベンゼン、キシレン等の芳香族炭化水素等が挙げられる。
炭化水素溶媒としては、１種のみを用いてもよく、２種以上を混合して使用してもよい。
【００５６】
ブロック共重合体（Ｃ）を製造する際には、重合速度の調整、重合した共役ジエン部のミクロ構造（シス、トランス、ビニルの比率）の変更、ビニル芳香族炭化水素と共役ジエンとの反応比の調整等の目的で、極性化合物及び／又はランダム化剤を使用することができる。
【００５７】
ブロック共重合体（Ｃ）の重合温度は、一般的には−１０℃〜１５０℃であり、好ましくは４０℃〜１２０℃である。
重合に要する時間は、条件によって異なるが、一般的には４８時間以内で行うことができ、特に良好な条件を選定することにより１〜１０時間で重合を行うことができる。
また、重合を行う際の系の雰囲気は、窒素ガス等の不活性ガスをもって置換した状態とすることが好ましい。
重合を行う際の圧力は、上記重合温度において、モノマーとしてのビニル芳香族炭化水素及び共役ジエン、並びに反応溶媒としての炭化水素溶媒を液層に維持するのに充分な圧力であれば特に制限されるものではない。
重合系内に触媒及びリビングポリマーを不活性化させるような不純物、例えば水、酸素、炭酸ガス等が混入しないよう留意することが必要である。
【００５８】
ブロック共重合体（Ｃ）は、合成工程において溶液として得られるが、必要に応じて触媒残渣を除去して溶液から分離する。
溶媒の分離方法としては、例えば重合を行った後、又は従来公知の方法により水添を行った後の溶液に、アセトン又はアルコール等の、ブロック共重合体に対する貧溶媒となる極性溶媒を加えて、ブロック共重合体を沈澱させて回収する方法や、ブロック共重合体の溶液を撹拌下で熱湯中に投入し、スチームストリッピングにより溶媒を除去して回収する方法、さらには直接溶液を加熱して溶媒を留去する方法等が挙げられる。
ブロック共重合体（Ｃ）には、必要に応じて、各種フェノール系安定剤、リン系安定剤、イオウ系安定剤、アミン系安定剤等の安定剤を添加してもよい。
【００５９】
本実施形態の熱収縮積層フィルムを構成する中間層は、ブロック共重合体混合物とブロック共重合体（Ｃ）に加え、ビニル芳香族炭化水素系重合体をさらに含んでもよい。
ビニル芳香族炭化水素系重合体をさらに組み合わせることにより、剛性に優れる熱収縮積層フィルムを得ることができる。
ビニル芳香族炭化水素系重合体の含有量は、中間層を構成する樹脂成分として、０．１〜８０質量％であることが好ましく、０．３〜７５質量％であることがより好ましく、１〜７０質量％であることがさらに好ましい。
【００６０】
ビニル芳香族炭化水素系重合体としては、下記（ａ）〜（ｃ）からなる群から選ばれる少なくとも１種を使用することが好ましい。
（ａ）スチレン系重合体
（ｂ）ビニル芳香族炭化水素と、脂肪族不飽和カルボン酸、脂肪族不飽和カルボン酸無水物、脂肪族不飽和カルボン酸エステルから選ばれる少なくとも１種の脂肪族不飽和カルボン酸又はその誘導体との共重合体
（ｃ）ゴム変性スチレン系重合体
【００６１】
（ａ）スチレン系重合体は、共重合可能なモノマーとスチレンとを重合して得られる重合体（但し、（ｂ）を除く）であって、スチレンと共重合可能なモノマーとしては、α−メチルスチレン、アクリロニトリル等が挙げられる。
スチレン系重合体としては、例えば、ポリスチレン、スチレン−α−メチルスチレン共重合体、アクリロニトリル−スチレン共重合体等が挙げられ、中でも、ポリスチレンが好ましい。
（ａ）スチレン系重合体の製造方法としては、スチレン系樹脂を製造する公知の方法、例えば、塊状重合法、溶液重合法、懸濁重合法、乳化重合法等を用いることができる。
【００６２】
スチレン系重合体の重量平均分子量は、一般に５万〜５０万である。
スチレン系重合体は、１種のみを用いてもよく、２種以上を混合して使用してもよく、剛性改良剤として利用できる。
【００６３】
（ｂ）ビニル芳香族炭化水素と、脂肪族不飽和カルボン酸、脂肪族不飽和カルボン酸無水物、脂肪族不飽和カルボン酸エステルから選ばれる少なくとも１種の脂肪族不飽和カルボン酸又はその誘導体との共重合体において、脂肪族不飽和カルボン酸の誘導体とは、脂肪族不飽和カルボン酸無水物及び脂肪族不飽和カルボン酸エステルが挙げられる。
脂肪族不飽和カルボン酸としては、アクリル酸、メタアクリル酸、フマル酸、イタコン酸、マレイン酸等が挙げられる。
脂肪族不飽和カルボン酸無水物としては、無水フマル酸、無水イタコン酸、無水マレイン酸等が挙げられる。
脂肪族不飽和カルボン酸エステルとしては、脂肪族不飽和カルボン酸と炭素数Ｃ１〜Ｃ１２、好ましくはＣ２〜Ｃ１２のアルコールとのモノ又はジエステル等が挙げられる。
脂肪族不飽和カルボン酸エステルとしては、例えば、（メタ）アクリル酸メチル、（メタ）アクリル酸エチル、（メタ）アクリル酸プロピル、（メタ）アクリル酸ブチル、（メタ）アクリル酸ペンチル、（メタ）アクリル酸ヘキシル等のアクリル酸エステルやメタアクリル酸エステル、フマル酸、イタコン酸、マレイン酸等と炭素数Ｃ１〜Ｃ１２のアルコールとのα，β不飽和ジカルボン酸モノエステル又はジエステル等が挙げられる。
【００６４】
脂肪族不飽和カルボン酸及び／又は脂肪族不飽和カルボン酸誘導体の含有量は、一般に５〜５０質量％であり、好ましくは８〜３０質量％、より好ましくは１０〜２５質量％である。
【００６５】
（ｂ）共重合体の製造方法としては、スチレン系樹脂を製造する公知の方法、例えば、塊状重合法、溶液重合法、懸濁重合法、乳化重合法等を用いることができる。
【００６６】
（ｂ）共重合体の重量平均分子量は、一般に５万〜５０万である。
（ｂ）共重合体は、１種のみを用いてもよく、２種以上を混合して使用してもよい。
【００６７】
（ｂ）共重合体としては、ビニル芳香族炭化水素と脂肪族不飽和カルボン酸エステルとの共重合体のうち、スチレン−脂肪族不飽和カルボン酸エステル共重合体が低温収縮性を改良できるため好ましい。
【００６８】
脂肪族不飽和カルボン酸エステル−スチレン共重合体の中でも特に好ましいものとしては、スチレンとアクリル酸ｎ−ブチルとを主体とする共重合体が挙げられ、スチレンとアクリル酸ｎ−ブチルとの合計量が５０質量％以上であることが好ましく、スチレンとアクリル酸ｎ−ブチルとの合計量が６０質量％以上からなるスチレン−脂肪族不飽和カルボン酸エステル共重合体がより好ましい。
スチレンとアクリル酸ｎ−ブチルとを主体とする芳香族炭化水素−脂肪族不飽和カルボン酸エステル共重合体を中間層にさらに用いた熱収縮積層フィルムは、収縮性が良好である。
【００６９】
（ｃ）ゴム変性スチレン系重合体としては、例えば、ビニル芳香族炭化水素と共重合可能なモノマーとエラストマーとの混合物を重合することによって得られるもの等が挙げられる。
重合方法としては、懸濁重合、乳化重合、塊状重合、塊状−懸濁重合等が一般的に行われている。
ビニル芳香族炭化水素と共重合可能なモノマーとしては、α−メチルスチレン、アクリロニトリル、アクリル酸エステル、メタクリル酸エステル、無水マレイン酸等が挙げられる。
共重合可能なエラストマーとしては、天然ゴム、合成イソプレンゴム、ブタジエンゴム、スチレン−ブタジエンゴム、ハイスチレンゴム等が挙げられる。
かかるエラストマーは、ビニル芳香族炭化水素及び共重合可能なモノマー１００質量部に対して一般に３〜５０質量部で、このモノマーに溶解して、又はラテックス状となって乳化重合、塊状重合、塊状−懸濁重合等に供される。
【００７０】
好ましい（ｃ）ゴム変性スチレン系重合体としては、耐衝撃性ゴム変性スチレン系重合体（ＨＩＰＳ）が挙げられる。
（ｃ）ゴム変性スチレン系重合体は、剛性、低温伸びの改良剤として利用できる。
【００７１】
（ｃ）ゴム変性スチレン系重合体の重量平均分子量は、一般に５万〜５０万である。
（ｃ）ゴム変性スチレン系重合体は、１種のみを用いてもよく、２種以上を混合して使用してもよい。
【００７２】
ゴム変性スチレン系重合体の含有量は、透明性維持を考慮すると、ブロック共重合体１００質量部に対して、０．１〜１０質量部が好ましい。
【００７３】
ビニル芳香族炭化水素系重合体は、そのメルトフローレート（ＭＦＲ、Ｇ条件で温度２００℃、荷重５Ｋｇ）が、成形加工の点から０．１〜１００ｇ／１０ｍｉｎであることが好ましく、より好ましくは０．５〜５０ｇ／１０ｍｉｎ、さらに好ましくは１〜３０ｇ／１０ｍｉｎである。
ブロック共重合体と、ビニル芳香族炭化水素系重合体とを含む中間層の場合、必要に応じてその他の樹脂及び／又は添加剤を配合してもよい。
【００７４】
中間層にはポリエステル系樹脂を、剛性の向上の観点から、中間層を構成する樹脂成分として、好ましくは３〜３０質量％含んでもよく、より好ましくは３〜２０質量％含んでもよい。
ポリエステル系樹脂としては、表面層に含まれるポリエステル系樹脂同一であってもよく、異なったポリエステル系樹脂を用いてもよい。
【００７５】
中間層に含まれるポリエステル系樹脂としては、中間層に始めから配合してフィルムを製造してもよく、結晶化を進行し難くすることができるので、フィルムの製造工程で表面層から混入する場合も含まれる。
この場合、最終含有量として、中間層を構成する樹脂成分として、３〜３０質量％のポリエステル系樹脂が中間層に含まれていてもよい。
また、中間層に３０質量％以内で、ポリエステル系樹脂を含み、フィルムの製造工程において表面層に用いたポリエステル系樹脂が混入することにより、中間層に含まれるポリエステル系樹脂の含有量が３０質量％以上となった場合であっても、本発明の要旨の範囲内であれば問題ない。
ブロック共重合体と、ポリエステル系樹脂とを含む中間層の場合、必要に応じてその他の樹脂及び／又は添加剤を配合してもよい。
【００７６】
中間層を構成する組成物を製造する方法については、特に制限されるものではなく、公知の方法を利用できる。
例えば、オープンロール、バンバリーミキサー、単軸スクリュー押出機、２軸スクリュー押出機、コニーダ、多軸スクリュー押出機等の一般的な混和機を用いた溶融混練方法、各成分を溶解又は分散混合後、溶剤を加熱除去する方法等が適用できる。
特に、押出機による溶融混練法が、生産性、良混練性の観点から好ましい。
溶融混練温度は、必要に応じて使用するビニル芳香族炭化水素系重合体の軟化温度、溶融粘度、ブロック共重合体（Ａ）、ブロック共重合体（Ｂ）及びブロック共重合体（Ｃ）の熱劣化等を考慮して、１００〜３５０℃が好ましく、１５０〜３５０℃がより好ましく、１８０〜３３０℃がさらに好ましい。
溶融混練時間（又は溶融混練工程の平均滞留時間）は、混練度合い（分散性）や生産性、前記ブロック共重合体（Ａ）、ブロック共重合体（Ｂ）及びブロック共重合体（Ｃ）、ビニル芳香族炭化水素系重合体等の劣化等を考慮して、０．２〜６０分が好ましく、０．５〜３０分がより好ましく、１〜２０分がさらに好ましい。
【００７７】
本実施形態においては、表面層及び中間層に、必要に応じてその他の樹脂及び／又は添加剤を配合してもよい。
【００７８】
本実施形態におけるその他の樹脂としては、例えば、ポリオレフィン系樹脂、アクリル樹脂、ポリカーボネート樹脂等が挙げられる。
【００７９】
本実施形態における添加剤としては、熱可塑性樹脂組成物に配合する一般的なものが挙げられ、例えば、炭酸カルシウム、炭酸マグネシウム、水酸化マグネシウム、硫酸カルシウム、硫酸バリウム、シリカ、クレー、タルク、マイカ、ウォラストナイト、モンモリロナイト、ゼオライト、アルミナ、酸化チタン、酸化マグネシウム、酸化亜鉛、スラッグウール、ガラス繊維等の無機充填剤；カーボンブラック、酸化鉄等の顔料；ステアリン酸、ベヘニン酸、ステアリン酸亜鉛、ステアリン酸カルシウム、ステアリン酸マグネシウム、エチレンビスステアロアミド等の滑剤；離型剤；パラフィン系プロセスオイル、ナフテン系プロセスオイル、芳香族系プロセスオイル、パラフィンが挙げられる。
添加剤としては、有機ポリシロキサン、ミネラルオイル等の軟化剤・可塑剤、ヒンダードフェノール系酸化防止剤、リン系熱安定剤等の酸化防止剤、ヒンダードアミン系光安定剤、ベンゾトリアゾール系紫外線吸収剤、難燃剤、帯電防止剤、有機繊維、ガラス繊維、炭素繊維、金属ウィスカ等の補強剤、着色剤等も用いられ、「ゴム・プラスチック配合薬品」（ラバーダイジェスト社編）等に開示されているものも用いられる。
【００８０】
（熱収縮積層フィルムの構成）
本実施形態の熱収縮積層フィルムは、表面層と中間層を有する少なくとも２層構成のものであれば、層構成は特に限定されるものではない。
本発明における積層構成は、表面層／中間層からなる２種構成である。熱収縮積層フィルムを構成する表面層と中間層の厚さ比は、接着効果及び透明性の点で、中間層／表面層として、２／１〜１２／１であることが好ましく、４／１〜８／１であることより好ましい。
好ましい層構成は表面層／中間層／表面層の２種３層であり、この場合の厚さ比は、表面層／中間層／表面層として、１／２／１〜１／１２／１であることが好ましく、１／４／１〜１／８／１であることがより好ましい。
【００８１】
〔熱収縮積層フィルムの製造方法〕
本実施形態の熱収縮積層フィルムは、中間層及び表面層を構成する材料を、Ｔダイを備えた押出機を用いて、共押出しすることによって製造することができる。押出に際しては、Ｔダイ法、チューブラ法等の既存の方法を採用してもよい。
また、中間層を構成する材料、表面層を構成する材料を、別々にシート化し、その後にプレス法やロールニップ法等を用いて積層しても本実施形態の熱収縮積層フィルムを製造することができる。
【００８２】
本実施形態の熱収縮積層フィルムは、具体的には、中間層を構成する材料、表面層を構成する材料を溶融押出し、溶融押出された樹脂は、冷却ロール、空気、水等で冷却し、その後、熱風、温水、赤外線等の適当な方法で再加熱し、ロール法、テンター法、チューブラ法等により、少なくとも１軸方向に、又は２軸方向に延伸することにより製造することができる。
延伸温度は、熱収縮積層フィルムを構成している樹脂の軟化温度や熱収縮積層フィルムに要求される用途によって変える必要があるが、一般的には６０〜１３０℃であり、好ましくは７０〜１２０℃である。
主収縮方向の延伸倍率は、フィルム構成組成、延伸手段、延伸温度、目的の製品形態に応じて２〜７倍の範囲で適宜決定する。
また、１軸延伸にするか２軸延伸にするかは目的の製品の用途によって決定する。
【００８３】
ＰＥＴボトル用ラベルのように、ほぼ一方向の収縮特性を必要とする用途の場合でもその垂直方向に収縮特性を阻害しない範囲で延伸をすることも、仕上がり性が良好になるという点で効果的である。
ＰＥＴボトル用ラベルに用いる場合には、延伸温度は、典型的には６０〜９０℃である。延伸倍率については、大きくなるほど耐破断性は向上するものの、それに伴い収縮率が上がってしまうため、良好な収縮仕上がりを得るために、１．０３〜１．５倍であることが好ましい。
【００８４】
本実施形態においては、主収縮方向の７０℃温水中での１０秒間の熱収縮率が５％以上あることが好ましい。
また、ＰＥＴラベル用の非主収縮方向の収縮率については、８０℃温水１０秒において１０％以下であることが好ましく、より好ましくは５％、さらに好ましくは３％以下である。
収縮率が前記上限値を越えると、ラベル用途において収縮後に縦方向の収縮が顕著となり、寸法ずれや外観上不具合を生じる結果となるため好ましくない。
また、延伸した後、フィルムの分子配向が緩和しない時間内に速やかに、フィルムの冷却を行うことにより、収縮性を付与して保持することができる。
熱収縮積層フィルムの主収縮方向の温水中における収縮率の測定方法については、後述する実施例に記載した方法を適用できる。
【００８５】
本実施形態の熱収縮積層フィルムは、ＡＳＴＭ  Ｄ１００３に準拠して測定されたヘーズ値が、１０％以下であることが好ましく、より好ましくは７％以下、さらに好ましくは５％以下である。
【実施例】
【００８６】
以下、本発明を実施例及び比較例によりさらに詳細に説明する。本発明は、後述する実施例により制限されるものではない。なお、本実施例において用いられる測定方法及び評価方法は以下のとおりである。
【００８７】
（１）スチレン含量
紫外線分光光度計（日立ＵＶ２００）を用いて、２６２ｎｍの吸収強度より算出した。
【００８８】
（２）ブロック共重合体のＧＰＣ測定によるピーク分子量
ブロック共重合体１０ｍｇをテトラヒドロフラン（ＴＨＦ）１０ｍＬに溶解し、得られ
た溶液をゲルパーミエーションクロマトグラフィ（ＧＰＣ）測定により、単分散ポリスチレンについて作成した検量線から、ピーク分子量を求めた。なお、ＧＰＣの測定条件を下記に示す。
単分散ポリスチレン：ＴＳＫスタンダードポリスチレン（東ソー(株)製）
カラム：ＴＳＫゲルスーパーマルチポアＨＺ−Ｍ（東ソー(株)製）
カラム温度：４２℃
溶媒：ＴＨＦ
流量：２ｍＬ／ｍｉｎ
測定装置：ＨＬＣ−８２２０（東ソー(株)製）
検出器：ＲＩ
【００８９】
（３）ブロック率
四酸化オスミウムを触媒としてジ・ターシャリーブチルハイドロパーオキサイドにより
ブロック共重合体を酸化分解する方法〔Ｉ．Ｍ．ＫＯＬＴＨＯＦＦ，ｅｔａｌ．，Ｊ．Ｐｏｌｙｍ．Ｓｃｉ．１，４２９（１９４６）に記載の方法〕により得たスチレンブロック成分を定量し、下記の式から求めた。
スチレンブロックの質量
ブロック率（％）＝  ―――――――――――――――――――  ×１００
全スチレンの質量
【００９０】
（４）スチレンブロックのピーク分子量
前記（３）と同様の方法で得たスチレンブロック成分を前記（２）と同様の方法で測定して求めた。
【００９１】
（５）メルトフローレート
ＡＳＴＭ  Ｄ１２３８に準拠し、２００℃、荷重５ｋｇの条件で測定した。
【００９２】
（６）８０℃収縮率
延伸フィルムを８０℃の温水中に１０秒間浸漬し、次式により算出した。
８０℃熱収縮率（％）＝（Ｌ−Ｌ１）／Ｌ×１００
ここで、ＴＤ方向（主収縮方向）における、Ｌは収縮前の長さを示し、Ｌ１は収縮後の長さを示す。
【００９３】
（７）引張弾性率（剛性の目安）
試験片としては、延伸フィルムからＭＤ及びＴＤ方向に幅を１０ｍｍ、標線間を１００ｍｍとする長さに短冊状に切り出したものを用いた。
測定温度は２３℃とし、引張速度は１０ｍｍ／ｍｉｎで行い、ＪＩＳ  Ｋ−６７３２に準拠して測定した。ＭＤ及びＴＤ方向の平均値を引張弾性率（ＭＰａ）とした。
【００９４】
（８）−５℃伸び（低温伸びの目安）
試験片としては、延伸フィルムからＭＤ方向に幅を１５ｍｍ、標線間を４０ｍｍとする
長さに短冊状に切り出したものを用いた。
測定温度は−５℃、引張速度は１００ｍｍ／ｍｉｎで行い、ＪＩＳ  Ｋ−６７３２に準拠して測定した。−５℃伸びは、値が大きい方が好ましい。
【００９５】
（９）ヘーズ値（透明性の目安）
延伸フィルム表面に流動パラフィンを塗布し、ＡＳＴＭ  Ｄ１００３に準拠して測定し
た。
【００９６】
（１０）剥離強度
延伸フィルムの表面層を含む層を剥離層として、中間層を含む層を被剥離層としてＭＤ方向に幅１ｃｍで１８０度方向に剥離速度１５０ｍｍ／ｍｉｎで剥離させた強度を測定した。  値が大きいほど剥離強度が強く望ましい。
【００９７】
＜ブロック共重合体の製造＞
（ブロック共重合体Ａ−１）
攪拌機を備えたオートクレーブを用い、窒素ガス雰囲気下で、スチレン３７質量部を含むシクロヘキサン溶液に、ｎ−ブチルリチウムを０．１４５質量部、テトラメチルエチレンジアミンをｎ−ブチルリチウムに対して０．３倍モル添加し、６５℃で４５分間連続供給して重合を行った。
次に、１，３−ブタジエン６３質量部を含むシクロヘキサン溶液を、６５℃で７５分間連続供給して重合を行った。
反応終了後、重合器にメタノールをｎ−ブチルリチウムに対して等モル添加した後、安定剤として２−〔１−（２−ヒドロキシ−３，５−ジ−ｔ−ペンチルフェニル）エチル〕−４，６−ジ−ｔ−ペンチルフェニルアクリレートを、ブロック共重合体１００質量部に対して、０．５質量部を加えて、ブロック共重合体Ａ−１を得た。
【００９８】
（ブロック共重合体Ａ−２）
攪拌機を備えたオートクレーブを用い、窒素ガス雰囲気下で、スチレン４５質量部を含むシクロヘキサン溶液に、ｎ−ブチルリチウムを０．１２５質量部、テトラメチルエチレンジアミンをｎ−ブチルリチウムに対して０．３倍モル添加し、６５℃で５０分間連続供給して重合を行った。
次に、１，３−ブタジエン５５質量部を含むシクロヘキサン溶液を、６５℃で６５分間連続供給して重合を行った。
反応終了後、重合器にメタノールをｎ−ブチルリチウムに対して等モル添加した後、安定剤として２−〔１−（２−ヒドロキシ−３，５−ジ−ｔ−ペンチルフェニル）エチル〕−４，６−ジ−ｔ−ペンチルフェニルアクリレートを、ブロック共重合体１００質量部に対して、０．５質量部を加えて、ブロック共重合体Ａ−２を得た。
【００９９】
（ブロック共重合体Ａ−３）
攪拌機を備えたオートクレーブを用い、窒素ガス雰囲気下で、スチレン２０質量部を含むシクロヘキサン溶液に、ｎ−ブチルリチウムを０．１０７質量部、テトラメチルエチレンジアミンをｎ−ブチルリチウムに対して０．３倍モル添加し、６５℃で２５分間連続供給して重合を行った。
次に、１，３−ブタジエン８０質量部を含むシクロヘキサン溶液を、６５℃で９５分間連続供給して重合を行った。
反応終了後、重合器にメタノールをｎ−ブチルリチウムに対して等モル添加した後、安定剤として２−〔１−（２−ヒドロキシ−３，５−ジ−ｔ−ペンチルフェニル）エチル〕−４，６−ジ−ｔ−ペンチルフェニルアクリレートを、ブロック共重合体１００質量部に対して、０．５質量部を加えて、ブロック共重合体Ａ−３を得た。
【０１００】
（ブロック共重合体Ａ−４）
攪拌機を備えたオートクレーブを用い、窒素ガス雰囲気下で、スチレン５８質量部を含むシクロヘキサン溶液に、ｎ−ブチルリチウムを０．１５５質量部、テトラメチルエチレンジアミンをｎ−ブチルリチウムに対して０．３倍モル添加し、６５℃で６５分間連続供給して重合を行った。
次に、１，３−ブタジエン４２質量部を含むシクロヘキサン溶液を、６５℃で５５分間連続供給して重合を行った。
反応終了後、重合器にメタノールをｎ−ブチルリチウムに対して等モル添加した後、安定剤として２−〔１−（２−ヒドロキシ−３，５−ジ−ｔ−ペンチルフェニル）エチル〕−４，６−ジ−ｔ−ペンチルフェニルアクリレートを、ブロック共重合体１００質量部に対して、０．５質量部を加えて、ブロック共重合体Ａ−４を得た。
【０１０１】
（ブロック共重合体Ａ−５）
攪拌機を備えたオートクレーブを用い、窒素ガス雰囲気下で、スチレン３８質量部を含むシクロヘキサン溶液に、ｎ−ブチルリチウムを０．２４３質量部、テトラメチルエチレンジアミンをｎ−ブチルリチウムに対して０．３倍モル添加し、６５℃で４５分間連続供給して重合を行った。
次に、１，３−ブタジエン６２質量部を含むシクロヘキサン溶液を、６５℃で７５分間連続供給して重合を行った。
反応終了後、重合器にメタノールをｎ−ブチルリチウムに対して等モル添加した後、安定剤として２−〔１−（２−ヒドロキシ−３，５−ジ−ｔ−ペンチルフェニル）エチル〕−４，６−ジ−ｔ−ペンチルフェニルアクリレートを、ブロック共重合体１００質量部に対して、０．５質量部を加えて、ブロック共重合体Ａ−５を得た。
【０１０２】
（ブロック共重合体Ａ−６）
攪拌機を備えたオートクレーブを用い、窒素ガス雰囲気下で、スチレン４８質量部を含むシクロヘキサン溶液に、ｎ−ブチルリチウムを０．０９９質量部、テトラメチルエチレンジアミンをｎ−ブチルリチウムに対して０．３倍モル添加し、６５℃で５５分間連続供給して重合を行った。
次に、１，３−ブタジエン５２質量部を含むシクロヘキサン溶液を、６５℃で７０分間連続供給して重合を行った。
反応終了後、重合器にメタノールをｎ−ブチルリチウムに対して等モル添加した後、安定剤として２−〔１−（２−ヒドロキシ−３，５−ジ−ｔ−ペンチルフェニル）エチル〕−４，６−ジ−ｔ−ペンチルフェニルアクリレートを、ブロック共重合体１００質量部に対して、０．５質量部を加えて、ブロック共重合体Ａ−６を得た。
【０１０３】
（ブロック共重合体Ａ−７）
攪拌機を備えたオートクレーブを用い、窒素ガス雰囲気下で、スチレン３１質量部を含むシクロヘキサン溶液に、ｎ−ブチルリチウムを０．２８４質量部、テトラメチルエチレンジアミンをｎ−ブチルリチウムに対して０．３倍モル添加し、６５℃で４０分間連続供給して重合を行った。
次に、１，３−ブタジエン６９質量部を含むシクロヘキサン溶液を、６５℃で８０分間連続供給して重合を行った。
反応終了後、重合器にメタノールをｎ−ブチルリチウムに対して等モル添加した後、安定剤として２−〔１−（２−ヒドロキシ−３，５−ジ−ｔ−ペンチルフェニル）エチル〕−４，６−ジ−ｔ−ペンチルフェニルアクリレートを、ブロック共重合体１００質量部に対して、０．５質量部を加えて、ブロック共重合体Ａ−７を得た。
【０１０４】
ブロック共重合体Ａ−１〜Ａ−７のスチレン含量（質量％）、ブロック共重合体のピーク分子量（万）、スチレンブロックのピーク分子量（万）を表１に示した。
【０１０５】
【表１】
0006027333.tif 000002
【０１０６】
（ブロック共重合体Ｂ−１）
Ａ−１と同様の重合反応終了後、重合器にカップリング剤としてジメトキシシランをｎ−ブチルリチウムに対し、当量添加し、カップリング反応させた後、安定剤として２−〔１−（２−ヒドロキシ−３，５−ジ−ｔ−ペンチルフェニル）エチル〕−４，６−ジ−ｔ−ペンチルフェニルアクリレートを、ブロック共重合体１００質量部に対して、０．５質量部を加えて、ブロック共重合体Ｂ−１を得た。
【０１０７】
（ブロック共重合体Ｂ−２）
Ａ−２と同様の重合反応終了後、重合器にカップリング剤としてジメトキシシランをｎ−ブチルリチウムに対し、当量添加し、カップリング反応させた後、安定剤として２−〔１−（２−ヒドロキシ−３，５−ジ−ｔ−ペンチルフェニル）エチル〕−４，６−ジ−ｔ−ペンチルフェニルアクリレートを、ブロック共重合体１００質量部に対して、０．５質量部を加えて、ブロック共重合体Ｂ−２を得た。
【０１０８】
（ブロック共重合体Ｂ−３）
Ａ−３と同様の重合反応終了後、重合器にカップリング剤としてジメトキシシランをｎ−ブチルリチウムに対し、当量添加し、カップリング反応させた後、安定剤として２−〔１−（２−ヒドロキシ−３，５−ジ−ｔ−ペンチルフェニル）エチル〕−４，６−ジ−ｔ−ペンチルフェニルアクリレートを、ブロック共重合体１００質量部に対して、０．５質量部を加えて、ブロック共重合体Ｂ−３を得た。
【０１０９】
（ブロック共重合体Ｂ−４）
Ａ−４と同様の重合反応終了後、重合器にカップリング剤としてジメトキシシランをｎ−ブチルリチウムに対し、当量添加し、カップリング反応させた後、安定剤として２−〔１−（２−ヒドロキシ−３，５−ジ−ｔ−ペンチルフェニル）エチル〕−４，６−ジ−ｔ−ペンチルフェニルアクリレートを、ブロック共重合体１００質量部に対して、０．５質量部を加えて、ブロック共重合体Ｂ−４を得た。
【０１１０】
（ブロック共重合体Ｂ−５）
攪拌機を備えたオートクレーブを用い、窒素ガス雰囲気下で、スチレン１９質量部を含むシクロヘキサン溶液に、ｎ−ブチルリチウムを０．０４９質量部、テトラメチルエチレンジアミンをｎ−ブチルリチウムに対して０．３倍モル添加し、６５℃で２５分間連続供給して重合を行った。
次に、１，３−ブタジエン６２質量部を含むシクロヘキサン溶液を、６５℃で７５分間連続供給して重合を行った。
次に、スチレン１９質量部を含むシクロヘキサン溶液を、６５℃で２５分間連続供給して重合を行った。
反応終了後、重合器にメタノールをｎ−ブチルリチウムに対して等モル添加した後、安定剤として２−〔１−（２−ヒドロキシ−３，５−ジ−ｔ−ペンチルフェニル）エチル〕−４，６−ジ−ｔ−ペンチルフェニルアクリレートを、ブロック共重合体１００質量部に対して、０．５質量部を加えて、ブロック共重合体Ｂ−５を得た。
【０１１１】
（ブロック共重合体Ｂ−６）
攪拌機を備えたオートクレーブを用い、窒素ガス雰囲気下で、スチレン４８質量部を含むシクロヘキサン溶液に、ｎ−ブチルリチウムを０．０７質量部、テトラメチルエチレンジアミンをｎ−ブチルリチウムに対して０．３倍モル添加し、６５℃で６０分間連続供給して重合を行った。
次に、１，３−ブタジエン５２質量部を含むシクロヘキサン溶液を、６５℃で６５分間連続供給して重合を行った。
反応終了後、重合器にメタノールをｎ−ブチルリチウムに対して等モル添加した後、安定剤として２−〔１−（２−ヒドロキシ−３，５−ジ−ｔ−ペンチルフェニル）エチル〕−４，６−ジ−ｔ−ペンチルフェニルアクリレートを、ブロック共重合体１００質量部に対して、０．５質量部を加えて、ブロック共重合体Ｂ−６を得た。
【０１１２】
（ブロック共重合体Ｂ−７）
攪拌機を備えたオートクレーブを用い、窒素ガス雰囲気下で、スチレン１１質量部を含むシクロヘキサン溶液に、ｎ−ブチルリチウムを０．０８質量部、テトラメチルエチレンジアミンをｎ−ブチルリチウムに対して０．３倍モル添加し、６５℃で１５分間連続供給して重合を行った。
次に、１，３−ブタジエン３５質量部を含むシクロヘキサン溶液を、６５℃で４５分間連続供給して重合を行った。
次に、スチレン１０質量部を含むシクロヘキサン溶液を、６５℃で１５分間連続供給して重合を行った。
次に、１，３−ブタジエン３４質量部を含むシクロヘキサン溶液を、６５℃で４５分間連続供給して重合を行った。
次に、スチレン１０質量部を含むシクロヘキサン溶液を、６５℃で１５分間連続供給して重合を行った。
反応終了後、重合器にメタノールをｎ−ブチルリチウムに対して等モル添加した後、安定剤として２−〔１−（２−ヒドロキシ−３，５−ジ−ｔ−ペンチルフェニル）エチル〕−４，６−ジ−ｔ−ペンチルフェニルアクリレートを、ブロック共重合体１００質量部に対して、０．５質量部を加えて、ブロック共重合体Ｂ−７を得た。
【０１１３】
ブロック共重合体Ｂ−１〜Ｂ−７のスチレン含量（質量％）、ブロック共重合体のピーク分子量（万）、スチレンブロックのピーク分子量（万）を表２に示した。
【０１１４】
【表２】
0006027333.tif 000003
【０１１５】
（ブロック共重合体Ｃ−１）
攪拌機を備えたオートクレーブを用い、窒素ガス雰囲気下で、スチレン２５質量部を含むシクロヘキサン溶液に、ｎ−ブチルリチウムを０．０６７質量部、テトラメチルエチレンジアミンをｎ−ブチルリチウムに対して０．３倍モル添加し、６５℃で３０分間連続供給して重合を行った。
次に、１，３−ブタジエン３６質量部とスチレン１４質量部とを含むシクロヘキサン溶液を、６５℃で６５分間連続供給して重合を行った。
次に、スチレン２５質量部を含むシクロヘキサン溶液を、６５℃で３０分間連続供給して重合を行った。
反応終了後、重合器にメタノールをｎ−ブチルリチウムに対して等モル添加した後、安定剤として２−〔１−（２−ヒドロキシ−３，５−ジ−ｔ−ペンチルフェニル）エチル〕−４，６−ジ−ｔ−ペンチルフェニルアクリレートを、ブロック共重合体１００質量部に対して、０．５質量部を加えた。その後、脱溶剤の後、ペレット化し、ブロック共重合体Ｃ−１を得た。
【０１１６】
（ブロック共重合体Ｃ−２）
攪拌機を備えたオートクレーブを用い、窒素ガス雰囲気下で、スチレン２９質量部を含むシクロヘキサン溶液に、ｎ−ブチルリチウムを０．０５８質量部、テトラメチルエチレンジアミンをｎ−ブチルリチウムに対して０．３倍モル添加し、６５℃で３５分間連続供給して重合を行った。
次に、１，３−ブタジエン２７質量部とスチレン１６質量部とを含むシクロヘキサン溶液を、６５℃で５５分間連続供給して重合を行った。
次に、スチレン２８質量部を含むシクロヘキサン溶液を、６５℃で３５分間連続供給して重合を行った。
反応終了後、重合器にメタノールをｎ−ブチルリチウムに対して等モル添加した後、安定剤として２−〔１−（２−ヒドロキシ−３，５−ジ−ｔ−ペンチルフェニル）エチル〕−４，６−ジ−ｔ−ペンチルフェニルアクリレートを、ブロック共重合体１００質量部に対して、０．５質量部を加えた。その後、脱溶剤の後、ペレット化し、ブロック共重合体Ｃ−２を得た。
【０１１７】
（ブロック共重合体Ｃ−３）
攪拌機を備えたオートクレーブを用い、窒素ガス雰囲気下で、スチレン１０質量部を含むシクロヘキサン溶液に、ｎ−ブチルリチウムを０．０５２質量部、テトラメチルエチレンジアミンをｎ−ブチルリチウムに対して０．３倍モル添加し、６５℃で１５分間連続供給して重合を行った。
次に、１，３−ブタジエン１３質量部とスチレン５２質量部とを含むシクロヘキサン溶液を、６５℃で８０分間連続供給して重合を行った。
次に、スチレン２５質量部を含むシクロヘキサン溶液を、６５℃で３５分間連続供給して重合を行った。
反応終了後、重合器にメタノールをｎ−ブチルリチウムに対して等モル添加した後、安定剤として２−〔１−（２−ヒドロキシ−３，５−ジ−ｔ−ペンチルフェニル）エチル〕−４，６−ジ−ｔ−ペンチルフェニルアクリレートを、ブロック共重合体１００質量部に対して、０．５質量部を加えた。その後、脱溶剤の後、ペレット化し、ブロック共重合体Ｃ−３を得た。
【０１１８】
（ブロック共重合体Ｃ−４）
攪拌機を備えたオートクレーブを用い、窒素ガス雰囲気下で、スチレン１２質量部を含むシクロヘキサン溶液に、ｎ−ブチルリチウムを０．０４７質量部、テトラメチルエチレンジアミンをｎ−ブチルリチウムに対して０．３倍モル添加し、６５℃で１８分間連続供給して重合を行った。
次に、１，３−ブタジエン９質量部とスチレン６６質量部とを含むシクロヘキサン溶液を、６５℃で８５分間連続供給して重合を行った。
次に、スチレン１３質量部を含むシクロヘキサン溶液を、６５℃で２０分間連続供給して重合を行った。
反応終了後、重合器にメタノールをｎ−ブチルリチウムに対して等モル添加した後、安定剤として２−〔１−（２−ヒドロキシ−３，５−ジ−ｔ−ペンチルフェニル）エチル〕−４，６−ジ−ｔ−ペンチルフェニルアクリレートを、ブロック共重合体１００質量部に対して、０．５質量部を加えた。その後、脱溶剤の後、ペレット化し、ブロック共重合体Ｃ−４を得た。
【０１１９】
ブロック共重合体Ｃ−１〜Ｃ−４のスチレン含量（質量％）、ブロック共重合体のピーク分子量、スチレンブロックのピーク分子量及びブロック率を表３に示した。
【０１２０】
【表３】
0006027333.tif 000004
【０１２１】
＜ビニル芳香族炭化水素系共重合体の製造例＞
ビニル芳香族炭化水素系共重合体Ｄ−１及びＤ−２を作製した。
撹拌器付き１０Ｌオートクレーブに、スチレンとアクリル酸ｎ−ブチルとを、下記表４に示す比率で５ｋｇ添加し、同時にエチルベンゼン０．３ｋｇと、ＭＦＲを調整するため１，１ビス（ｔ−ブチルパーオキシ）シクロヘキサンを所定量仕込み、１１０〜１５０℃で２〜１０時間重合した後、ベント押出機で未反応スチレン、アクリル酸ｎ−ブチル、エチルベンゼンを回収して製造した。
得られたＤ−１のＭＦＲは、３．０ｇ／１０ｍｉｎであった。Ｄ−２のＭＦＲは、２．６ｇ／１０ｍｉｎであった。
ビニル芳香族炭化水素系重合体Ｄ−１、Ｄ―２のスチレン含量（質量％）を表４に示した。
【０１２２】
【表４】
0006027333.tif 000005
【０１２３】
〔実施例１〜８、比較例１〜９〕
中間層として表５、６のブロック共重合体（Ａ）、（Ｂ）、（Ｃ）を使用し、表面層としてポリエステル系樹脂（ジカルボン酸成分がテレフタル酸１００モル％、グリコール成分がエチレングリコール７０モル％、１，４−シクロヘキサンジメタノール３０モル％よりなる共重合ポリエステル、屈折率１．５６８、商品名ＰＥＴＧ６７６３、イーストマンケミカル社製）を使用した。
押出量を、中間層：表面層＝８：２の割合にて、２１０℃〜２３０℃の範囲で設定された押出機で溶融し、口金にて合流させ、２種３層（積層比（表面層：中間層：表面層）＝１：８：１）にて押出し、キャストロールで冷却し、厚さ０．３ｍｍの未延伸フィルムを得た。
この未延伸フィルムを、機械方向（ＭＤ）に７０℃で１．３倍延伸後、その直角方向（ＴＤ）に９０℃で４．５倍延伸し、厚さ約５０μｍのフィルムを作製した。
なお、中間層に使用したブロック共重合体（Ａ）及び（Ｂ）は溶液の状態で混合した後、脱溶剤後にペレット化したものを用いた。
得られたフィルムの物性結果を表７及び表８に示した。表７及び表８示す結果から明らかなように、本実施形態の熱収縮積層フィルム（実施例１〜８）は、低温収縮性、剛性、低温伸び、透明性及び剥離強度に優れ、収縮包装、収縮結束包装及び収縮ラベル等に好適であることが分かった。
【０１２４】
【表５】
0006027333.tif 000006
【０１２５】
【表６】
0006027333.tif 000007
【０１２６】
【表７】
0006027333.tif 000008
【０１２７】
【表８】
0006027333.tif 000009
【産業上の利用可能性】
【０１２８】
本発明の熱収縮積層フィルムは、収縮包装、収縮結束包装及び収縮ラベル等として、産業上の利用可能性を有する。